"セラミック粉末と、ブチラール系樹脂を主成分とするバインダ樹脂と、溶剤と、分散剤とを含むグリーンシート用塗料であって、前記溶剤が、少なくともアルコール系溶剤と、ケトン系溶剤と、芳香族系溶剤とを含む混合溶剤であり、前記混合溶剤において、前記アルコール系溶剤の添加割合が、60~80容積であり、前記分散剤がポリカルボン酸系分散剤であり、前記バインダ樹脂の含有量が、前記セラミック粉末100重量部に対して、8~22重量部であることを特徴とするグリーンシート用塗料。前記混合溶剤として、さらにエーテル系溶剤を含むことを特徴とする請求項1に記載のグリーンシート用塗料。前記バインダ樹脂の含有量が、前記セラミック粉末100重量部に対して、12~22重量部であることを特徴とする請求項1または2に記載のグリーンシート用塗料。請求項1~3のいずれかに記載のグリーンシート用塗料を塗工し、乾燥する工程を有するグリーンシートの製造方法。前記乾燥後のグリーンシートの厚みが1μm以下である請求項4に記載のグリーンシートの製造方法。請求項4または5のいずれかに記載の製造方法により得られたグリーンシートと、内部電極パターン層と、を積層しグリーンチップを得る工程と、前記グリーンチップを焼成する工程と、を有する電子部品の製造方法。本発明は、このような実状に鑑みてなされ、その目的は、グリーンシートが薄層化した場合であっても、シート特性表面平滑性、シート強度等を悪化させることなく、グリーンシートを支持体から剥離する際の剥離特性を向上させることができるグリーンシート用塗料と、該グリーンシート用塗料を用いるグリーンシートの製造方法、および該製造方法により得られるグリーンシートを用いる電子部品の製造方法を提供することである。本発明者等は、特に、グリーンシートの厚みを薄層化した場合であっても、グリーンシートを支持体から剥離する際の剥離特性に優れ、結果として得られる電子部品のショート不良率が少ないグリーンシート用塗料について鋭意検討した結果、下記の発明を完成させるに至った。すなわち、本発明に係るグリーンシート用塗料は、セラミック粉末と、ブチラール系樹脂を主成分とするバインダ樹脂と、溶剤と、分散剤とを含むグリーンシート用塗料であって、前記溶剤が、少なくともアルコール系溶剤と、ケトン系溶剤と、芳香族系溶剤とを含む混合溶剤であり、前記混合溶剤において、前記アルコール系溶剤の添加割合が、60~80容積であり、前記分散剤がポリカルボン酸系分散剤であり、前記バインダ樹脂の含有量が、前記セラミック粉末100重量部に対して、8~22重量部であることを特徴とする。本発明に係るグリーンシート用塗料では、グリーンシートを薄層化した場合であっても、表面平滑性に優れ、シートの強度が剥離力よりも十分に大きいグリーンシートを得ることができる。さらに、グリーンシートを支持体から剥離する際の剥離力を低減することができ、剥離工程においてグリーンシートが破断する等の剥離不良の発生を有効に防止することができ、歩留まりを向上させることができる。これにより、最終的に得られる積層電子部品のショート不良率を低減することができる。なお、本発明において、ブチラール系樹脂とは、ポリビニルブチラールおよびポリビニルアセタールを含む概念で用いる。好ましくは、前記混合溶剤として、さらにエーテル系溶剤を含む。好ましくは、前記バインダ樹脂の含有量が、前記セラミック粉末100重量部に対して、12~22重量部である。また、上記課題を解決するために、本発明に係るグリーンシートの製造方法は、前記製造方法により得られたセラミックスラリーを塗工し、乾燥する工程を有する。前記乾燥後のグリーンシートの厚みが1.0μm以下、0.8μm以下、0.5μm以下とグリーンシートの膜厚が薄くなるにつれて、シート特性表面平滑性、シート強度等の低下の影響が大きくなるため、剥離不良の問題が顕著となる。しかしながら、本発明によれば、グリーンシートの膜厚が1μm以下の薄い場合においても、シート特性表面平滑性、シート強度等に優れ、剥離工程において剥離不良の発生を有効に防止できるグリーンシートを得ることができる。さらに、上記課題を解決するために、本発明に係る電子部品の製造方法は、前記製造方法により得られたグリーンシートと、内部電極パターン層とを積層しグリーンチップを得る工程と、前記グリーンチップを焼成する工程と、を有する。以下、本発明を、図面に示す実施形態に基づき説明する。積層セラミックコンデンサの全体構成まず、本発明に係る方法により製造される積層電子部品の一実施形態として、積層セラミックコンデンサの全体構構成について説明する。図1に示すように、本実施形態に係る積層セラミックコンデンサ2は、コンデンサ素体4と、第1端子電極6と第2端子電極8とを有する。コンデンサ素体4は、誘電体層10と、内部電極層12とを有し、誘電体層10の間に、これらの内部電極層12が交互に積層してある。交互に積層される一方の内部電極層12は、コンデンサ素体4の第1端部の外側に形成してある第1端子電極6の内側に対して電気的に接続してある。また、交互に積層される他方の内部電極層12は、コンデンサ素体4の第2端部の外側に形成してある第2端子電極8の内側に対して電気的に接続してある。誘電体層10の材質は、特に限定されず、たとえばチタン酸カルシウム、チタン酸ストロンチウムおよび/またはチタン酸バリウムなどの誘電体粉末で構成される。各誘電体層10の厚みは、特に限定されないが、数μm~数百μmのものが一般的である。特に本実施形態では、好ましくは1μm以下、さらに好ましくは0.8μm以下、特に好ましくは0.5μm以下に薄層化されている。端子電極6および8の材質も特に限定されないが、通常、銅や銅合金、ニッケルやニッケル合金などが用いられるが、銀や銀とパラジウムの合金なども使用することができる。端子電極6および8の厚みも特に限定されないが、通常10~50μm程度である。積層セラミックコンデンサ2の形状やサイズは、目的や用途に応じて適宜決定すればよい。積層セラミックコンデンサ2が直方体形状の場合は、通常、縦0.6~5.6mm、好ましくは0.6~3.2mm×横0.3~5.0mm、好ましくは0.3~1.6mm×厚み0.1~1.9mm、好ましくは0.3~1.6mm程度である。次に、本実施形態に係る積層セラミックコンデンサ2の製造方法の一例を説明する。まず、製造に用いる塗料の組成について説明する。グリーンシート用塗料本実施形態では、グリーンシート用塗料からグリーンシートを形成する。グリーンシート用塗料は、誘電体粉末、有機ビヒクルとを混練して得られる。なお、有機ビヒクルとは、バインダ樹脂を有機溶剤中に溶解したものである。誘電体粉末としては、複合酸化物や酸化物となる各種化合物、たとえば炭酸塩、硝酸塩、水酸化物、有機金属化合物などから適宜選択され、混合して用いることができる。誘電体粉末は、通常、平均粒子径が0.3μm以下、好ましくは0.2μm以下の粉末として用いられる。なお、きわめて薄いグリーンシートを形成するためには、グリーンシート厚みよりも細かい粉末を使用することが望ましい。本実施形態では、グリーンシート用塗料に含まれるバインダ樹脂としては、ポリビニルブチラール等のブチラール系樹脂を主成分として用いる。さらに、バインダ樹脂としては必要に応じて他の樹脂を含んでもよい。なお、他の樹脂を含む場合、その含有量は、グリーンシート塗料に含まれるバインダ樹脂全体100重量部に対して、0~100重量部であることが望ましい。本実施形態では、ブチラール系樹脂のブチラール基量は、65~78モル、好ましくは65~72モルであり、残留アセチル基が5モル以下、好ましくは0~3モルである。また、ブチラール系樹脂の重合度は、800~2300、好ましくは1000~2000である。グリーンシート用塗料におけるバインダ樹脂の含有量は、誘電体粉末100重量部に対して、8~22重量部、好ましくは、12~22重量部である。この樹脂量が少なすぎると、シート化した際にシート強度が低下する傾向にあり、多すぎると、内部電極を形成したグリーンシートを支持体から剥離する際に剥離できない部分が生じ、グリーンシートの一部が欠陥となる傾向にある。本実施形態では、グリーンシート用塗料に含まれる溶剤は、少なくともアルコール系溶剤と、ケトン系溶剤と、芳香族系溶剤とを含む混合溶剤である。アルコール系溶剤としては、エタノール、1-プロパノール、2-プロパノール、1-ブタノール、2-ブタノール、ペンタノール等が例示される。前記混合溶剤において、アルコール系溶剤の添加割合は、好ましくは60~80容積、より好ましくは60~70容積である。アルコール系溶剤の添加割合が多すぎると、グリーンシート塗料に含まれる分散剤の溶解性が低下し、シート化した際にグリーンシートの表面平滑性が悪化する傾向にある。また、アルコール系溶剤の添加割合が少なすぎると、シート化した際に、内部電極を形成したグリーンシートを支持体から剥離する際の剥離力を低減することができず、剥離工程において剥離不良の発生を有効に防止することができない。また、ケトン系溶剤としては、アセトン、メチルエチルケトンMEK、メチルイソブチルケトンMIBK、ジイソブチルケトンDIBK、シクロヘキサノン等が例示される。前記混合溶剤において、ケトン系溶剤の添加割合は、5~15容積、より好ましくは10~15容積である。ケトン系溶剤が含まれることにより、混合溶剤を構成する他の溶剤間の親和性を高めることができ、また、塗料粘度を低減することができる。また、芳香族系溶剤としては、トルエン、キシレン、エチルベンゼン等が例示される。前記混合溶剤において、芳香族系溶剤の添加割合は、10~22容積、より好ましくは15~20容積である。芳香族系溶剤が含まれることにより、分散剤の作用を助長することができ、また有機ビヒクル中のブチラール系樹脂の溶け残りを低減することができる。さらに、好ましくは前記混合溶剤として、さらにエーテル系溶剤を含む。エーテル系溶剤としては、エチレングリコールモノエチルエーテル、プロピレングリコールモノメチルエーテル、プロピレングリコールモノブチルエーテル等が例示される。前記混合溶剤において、エーテル系溶剤の添加割合は、0~5容積、より好ましくは1~5容積である。エーテル系溶剤が含まれることにより、シート化した際にグリーンシートの表面平滑性を高めることができ、また、塗料粘度を低減することができる。本実施形態においては、目的に応じて上記有機溶剤を組み合わせて使用することができる。なお、前記混合溶剤において、アルコール系溶剤以外の溶剤の添加割合の総和は、20~40容積、より好ましくは30~40容積である。また、溶剤は、好ましくは誘電体粉末100重量部に対して、200~500重量部、より好ましくは300~500である。本実施形態では、グリーンシート用塗料に含まれる分散剤は、ポリカルボン酸系分散剤である。ポリカルボン酸系分散剤としては、ポリカルボン酸系両性分散剤、ポリカルボン酸系アニオン分散剤、ポリカルボン酸系カチオン分散剤等が例示される。ポリカルボン酸系分散剤を含むことにより、流動性および分散性に優れたグリーンシート塗料を得ることができる。ポリカルボン酸系分散剤を用いた本実施形態のグリーンシート用塗料では、薄層化したグリーンシートを形成した場合であっても、優れたシート特性表面平滑性、シート強度等を維持し、さらに、内部電極を形成したグリーンシートを支持体から剥離する際の剥離力を低減することができる。これにより、剥離工程において、グリーンシートの破断等による剥離不良の発生を有効に防止することができる。しかし、ポリカルボン酸系分散剤以外の分散剤を用いたグリーンシート用塗料では、薄層化したグリーンシートを形成した場合には、内部電極を形成したグリーンシートを支持体から剥離する際の剥離力を低減することができず、さらに、グリーンシート自体のシート特性表面平滑性、シート強度等の低下も防止することができない。そのため、剥離工程において、グリーンシートの破断等による剥離不良が多発する。グリーンシート用塗料における分散剤は、グリーンシート用塗料全体100重量部に対して、好ましくは0.5~5重量部で含まれる。なお、分散剤の添加量は、誘電体粉末の粒径に応じて適宜選択するのが望ましい。これにより、流動性および分散性に優れたグリーンシート塗料を得ることができ、膜厚1μm以下に薄層化したグリーンシートを形成した場合であっても、シート特性表面平滑性、シート強度等を向上させることができ、内部電極を形成したグリーンシートを支持体から剥離する際の剥離力を低減することができる。本実施形態では、グリーンシート用塗料には、必要に応じて可塑剤が含有されても良い。可塑剤は、バインダ樹脂100重量部に対して、10~50重量部の含有量であることが好ましい。可塑剤としては、フタル酸ジオクチルDOPやフタル酸ベンジルブチルなどのフタル酸エステル、アジピン酸、燐酸エステル、グリコール類などが例示される。本実施形態では、グリーンシート用塗料には、必要に応じて各種ガラスフリット、絶縁体、帯電除剤などから選択される添加物が含有されても良い。ただし、これら添加物の総含有量は、グリーンシート用塗料全体100重量部に対して、10重量部以下とすることが望ましい。電極塗料本実施形態では、電極塗料から電極パターン層を形成する。本実施形態においては、好ましくは、電極塗料として、グリーンシート用塗料に対して非相溶な有機溶剤系塗料を用いる。電極塗料は、各種導電性金属や合金からなる導電体材料、あるいは焼成後に上記した導電体材料となる各種酸化物、有機金属化合物、またはレジネート等と、有機ビヒクルとを混練して調製する。電極塗料を製造する際に用いる導電体材料としては、NiやNi合金さらにはこれらの混合物を用いる。このような導電体材料は、球状、リン片状等、その形状に特に制限はなく、また、これらの形状のものが混合したものであってもよい。また、導電体材料の平均粒子径は、通常、0.1~2μm、好ましくは0.2~1μm程度のものを用いればよい。本実施形態においては、電極塗料に含まれるバインダ樹脂としては、エチルセルロース、ポリビニルブチラールなどが挙げられるが、好ましくは、エチルセルロースを用いる。電極塗料用のバインダ樹脂は、電極ペースト中に、導電体材料金属粉末100重量部に対して、好ましくは、4~10重量部含まれる。本実施形態では、電極塗料用の有機溶剤として、好ましくは、グリーンシート用塗料と非相溶であるものを用いる。電極塗料用の溶剤としては、例えば、ターピネオール、ジヒドロターピネオールなどが挙げられるが、好ましくは、ジヒドロターピネオールを用いる。電極塗料用の溶剤含有量は、電極塗料全体に対して、好ましくは20~55重量程度とする。電極塗料には、可塑剤または粘着剤が含まれることが好ましい。その結果、各電極パターン層と、グリーンシートとの接着性、粘着性が改善される。可塑剤としては、グリーンシート用塗料と同じものが使用でき、可塑剤の添加量は、電極塗料中に、バインダ100重量部に対して、好ましくは10~300重量部、さらに好ましくは10~200重量部である。これにより、電極パターン層において十分な強度を得ることができる。積層工程次に、各製造工程について説明する。まず、図2Aに示すように、キャリアシート20支持体上に、グリーンシート用塗料を塗布して、グリーンシート10aを形成する。必要に応じて、形成後のグリーンシート10aを乾燥する。グリーンシート10aの乾燥温度は、好ましくは50~100°Cであり、乾燥時間は、好ましくは1~20分である。乾燥後のグリーンシート10aの厚みは、乾燥前に比較して、5~25の厚みに収縮する。乾燥後のグリーンシートの厚みは、好ましくは1μm以下、さらに好ましくは0.8μm以下、特に好ましくは0.5μm以下である。グリーンシート10aの形成法としては、特に限定されないが、たとえばドクターブレード法などが挙げられる。キャリアシート20としては、たとえばPETフィルムなどが用いられ、剥離性を改善するために、シリコンなどがコーティングしてあるものが好ましい。これらのキャリアシート20の厚みは、特に限定されないが、好ましくは、5~100μmである。次いで、図2Bに示すように、キャリアシート20上に形成したグリーンシート10aの表面に、電極塗料を所定パターン状に印刷して、電極パターン層12aを形成する。また、その前後に、電極パターン層12aが形成されないグリーンシート10aの表面に、グリーンシート用塗料を印刷して、電極パターン層12aと実質的に同じ厚みの余白パターン層を形成してもよい。なお、図示する実施形態では、余白パターン層は形成しない。電極パターン層12aは、上述した印刷法スクリーン印刷法、グラビア印刷法などの厚膜形成方法、あるいは蒸着、スパッタリングなどの薄膜法、あるいは転写法などにより形成してもよい。本実施形態では、好ましくは、印刷法を用いる。必要に応じて、電極パターン層12aを乾燥する。乾燥温度は、特に限定されないが、好ましくは70~120°Cであり、乾燥時間は、好ましくは5~15分である。乾燥後の電極パターン層12aの厚みは、特に限定されないが、乾燥後のグリーンシート10aの厚みの30~80程度の厚みである。図2Cに示すように、電極パターン層12aが形成されたグリーンシート10aを支持シート20から剥がして順次積層して積層体24を形成する。このグリーンシートは、図1に示す誘電体層10となる部分であり、内部電極層12となる電極膜と共に交互に積層され、その後に切断され、積層体チップとなり、脱バインダ処理および焼成処理されて、コンデンサ素体本体4となる。外部電極の形成このようにして得られたコンデンサ素子本体4には、サンドブラスト等にて端面研磨を施し、外部電極用ペーストを焼きつけて外部電極6、8が形成される。外部電極6および8に含有される導電材は特に限定されないが、本発明では安価なNi,Cuや、これらの合金を用いることができる。そして、必要に応じ、外部電極6、8上にめっき等を行うことによりパッド層を形成する。なお、外部電極用ペーストは、上記した電極塗料と同様にして調製すればよい。各誘電体層10の厚みは、本発明に係る実施形態では、好ましくは1.0μm以下、さら好ましくは0.8μm以下、特に好ましくは0.5μm以下に薄層化される。上記のとおり、本発明の実施形態に係るグリーンシートの製造方法によれば、シートの表面粗さが層間厚みに比べて非常に小さくなるまで低下するため、層間厚みを小さく薄層化することができ、積層セラミックコンデンサなどの電子部品を、より多層化小型化することができる。本発明に係る方法により製造された積層セラミックコンデンサは、ハンダ付等によりプリント基板上などに実装され、各種電子機器等に使用される。なお、本発明は、上述した実施形態に限定されるものではなく、本発明の要旨を逸脱しない範囲内において種々に改変することができる。たとえば、上述した実施形態では、電極パターン層12aを形成したグリーンシート10aをキャリアシート20支持体から剥離して積層する工法について説明したが、本発明の方法は、電極パターン層12aを形成しないグリーンシート10aをキャリアシート20から剥離する工法にも適用することができる。また、本発明は、積層セラミックコンデンサに限らず、誘電体層を有する電子部品であれば何でも良く、インダクタ、バリスタなどが例示される。以下、本発明を、さらに詳細な実施例に基づき説明するが、本発明は、これらの実施例に限定されない。試料1まず、グリーンシート用塗料を準備した。グリーンシート用塗料は、以下のようにして作製した。すなわち、平均粒径が20~120nmのセラミック粉末と、MgCO3、MnCO3、BaCaSiO3および希土類化合物と、ポリビニルブチラール樹脂と、溶剤と、分散剤と、必要に応じて可塑剤などを添加して混合し、スラリー化してグリーンシート用塗料を作製した。また、ポリビニルブチラール樹脂としては、重合度が1800で、ブチラール基量が65モル、残留アセチル基が5モル以下のポリビニルブチラール樹脂を用い、その添加量は、セラミック粉末100重量部に対して、16重量部であった。また、溶剤としては、アルコール系溶剤、芳香族系溶剤、ケトン系溶剤およびエーテル系溶剤を含む混合溶剤とした。混合溶剤における溶剤種は、アルコール系溶剤としてエタノールを添加比率60容量とし、芳香族系溶剤としてトルエンを添加比率20容量とし、ケトン系溶剤としてメチルエチルケトンMEKを添加比率15容量としエーテル系溶剤としてポリエチレングリコールモノメチルエーテルを添加比率5容量とした。溶剤の添加量は、セラミック粉末100重量部に対して、400重量部であった。また、分散剤としては、ポリカルボン酸系両性分散剤分散剤Aを用い、その添加量はグリーンシート用塗料全体100重量部に対して、3重量部であった。次に、電極塗料を準備した。電極塗料は、グリーンシート用塗料に対して非相溶な溶剤種等から構成されたNiペーストである。Niペーストは、具体的には、平均粒径が0.2μmのNi粉末と、ジヒドロターピネオール、エチルセルロース樹脂、DOPとを含むペーストである。上記にて調製した各塗料を用い、以下のようにして、図1に示される積層セラミックコンデンサ1を製造した。次に、まず、図2Aに示すように、ドクターブレード法により、PETフィルムキャリアシート20上に、グリーンシート用塗料を7μmの厚さに塗布し、グリーンシート10aを形成した。次に、PETフィルム上に形成されたグリーンシート10aを、乾燥炉内に連続的に送り込み、グリーンシート10aに含まれる溶剤を乾燥させた。乾燥時の温度は75°Cで、乾燥時間は1分間であった。乾燥後のグリーンシートの厚みは0.5μmであった。次に、PETフィルム上に形成されたグリーンシート10aの表面に、電極塗料をスクリーン印刷法により塗布し、電極パターン層12aを形成した。次に、グリーンシート10a上に形成された電極パターン層12aを、乾燥炉内に連続的に送り込み、90°Cで、10分間乾燥させた。その後、電極パターン層12aを形成したグリーンシート10aをキャリアシート20から剥離した。次いで、これらのグリーンシートと保護用グリーンシート電極塗料を印刷しないものとを積層、圧着して、積層体を得た。次に、この積層体を所定の寸法に切断して、セラミックグリーンチップを得た。次に、セラミックグリーンチップを加熱して、脱バインダ処理した。次に、セラミックグリーンチップを、1100°C~1400°Cで焼成して、焼結体を得た。次に、焼結体における誘電体層を再酸化するために、焼結体を加熱した。再酸化処理した焼成体に、端子電極を形成し、積層セラミックコンデンサを得た。積層セラミックコンデンサ大きさは、L寸法で1.0mm、W寸法で0.5mmであった。積層数電極パターン層の数は100層であった。このようにして試料1の積層セラミックコンデンサを作製した。試料1の作製に用いたグリーンシート用塗料の混合溶剤に用いた溶剤種の組み合わせと、分散剤種、バインダ樹脂の添加量を表1に示す。試料2および3グリーンシート用塗料において、分散剤種を表1のように変化させた以外は、試料1と同様の条件で、試料2および3の積層セラミックコンデンサを作製した。なお、分散剤種としては、試料2では、ポリエチレングリコール系ノニオン分散剤分散剤Bを用い、試料3では、高級脂肪酸誘導体アニオン分散剤分散剤Cを用いた。評価表面粗さの測定試料1~3において得られる積層セラミックコンデンサの製造過程において、図2Bに示す状態でのグリーンシート10aの表面粗さ:Raを測定した。表面粗さ測定はサーフコーダー小坂研究所社製ET3000iを使用した。結果を表1に示す。Raは、好ましくは22nm以下、さらに好ましくは19nm以下、特に好ましくは16nm以下である。剥離力の測定試料1~3において得られる積層セラミックコンデンサの製造過程において、図2Bに示す状態でのグリーンシート10aの支持体20からの剥離力を測定した。剥離力の測定は、内部電極を形成した幅1.5cmのグリーンシートの誘電体面を両面テープで台に固定し、表面のPETを剥離する際の力をINSTRON製万能試験機で3秒間0.01秒毎測定し、その平均値を幅方向の長さ1.5cmで割ったものを剥離力mN/cmとした。結果を表1に示す。剥離力は、好ましくは48mN/cm以下、さらに好ましくは40mN/cm以下、特に好ましくは25mN/cm以下である。シート強度の測定試料1~3において得られる積層セラミックコンデンサの製造過程において、図2Bに示す状態でのグリーンシート10aのシート強度を測定した。シート強度の測定は、内部電極を形成した幅1.5cmのグリーンシートを支持体PETフィルムから剥がした状態で、堀場製作所製万能試験機で1mm分の速度で引っ張り、シートが破断するまでに記録した、最大試験力を幅方向の長さ1.5cmで割ったものをシート強度mN/cmとした。結果を表1に示す。シート強度は、好ましくは100mN/cm以上、さらに好ましくは140mN/cm以上、特に好ましくは170mN/cm以上である。剥離成功率の測定試料1~3において得られる積層セラミックコンデンサの製造過程において、積層機における、図2Bに示す状態でのグリーンシート10aの支持体20からの剥離成功率を評価した。剥離成功率は、サンプル100個に対して測定した。測定では、内作剥離積層機TDK社製を使用した。測定においては、シート剥離後に支持体に残るサンプル面積を測定し、該面積が0mm2であったサンプルを剥離成功サンプルとした。全測定サンプルに対する、剥離成功サンプルの比率を、剥離成功率とした。結果を表1に示す。剥離成功率は、好ましくは100である。ショート不良率の測定また特性評価として、ショート不良特性を評価した。ショート不良率は、積層セラミックコンデンサのサンプル100個に対して測定した。測定では、絶縁抵抗計HEWLETTPACKARD社製E2377Aを使用した。測定においては、各サンプルの抵抗値を測定し、抵抗値が1MΩ以下になったサンプルを、ショート不良サンプルとした。全測定サンプルに対する、ショート不良を起こしたサンプルの比率を、ショート不良率とした。結果を表1に示す。ショート不良率は、好ましくは41以下、さらに好ましくは35以下、特に好ましくは29以下である。表1に示すように、グリーンシート用塗料において、混合溶剤を構成する各種溶剤が所定の範囲内にあり、分散剤がポリカルボン酸系分散剤であり、バインダ樹脂が所定の範囲内にある試料1では、表面粗さRa、剥離力、シート強度および剥離成功率の何れの特性も好ましい範囲内であった。その結果、最終的に得られる積層セラミックコンデンサにおいてもショート不良率が低いことが確認された。一方、グリーンシート用塗料において、分散剤としてポリカルボン酸系分散剤ではなくポリエチレングリコール系ノニオン分散剤を用いた試料2では、シート強度は要求を満たすものの、表面粗さRa、剥離力および剥離成功率の何れの特性も好ましい範囲外であった。その結果、積層セラミックコンデンサを作製するのに十分な積層体を得ることができず、作製を中止した。また、グリーンシート用塗料において、分散剤としてポリカルボン酸系分散剤ではなく高級脂肪酸誘導体アニオン分散剤を用いた試料2では、シート強度は要求を満たすものの、表面粗さRa、剥離力および剥離成功率の何れの特性も好ましい範囲外であった。その結果、最終的に得られる積層セラミックコンデンサにおいてもショート不良率が高い値を示している。試料20~29グリーンシート用塗料において、混合溶剤を構成する各種溶剤の添加比率を表2のように変化させた以外は、試料1と同様にして、積層セラミックコンデンサの試料20~24を作製し、同様な評価を行った。また、グリーンシート用塗料において、混合溶剤を構成する各種溶剤の添加比率試料21と同様とバインダ樹脂の含有量を表2のように変化させた以外は、試料1と同様にして、積層セラミックコンデンサの試料24~29を作製し、同様な評価を行った。結果を表2に示す。表2に示すように、グリーンシート用塗料において、混合溶剤を構成するアルコール系溶剤の添加比率とバインダ樹脂の含有量とが所定の範囲内にある試料1、21~23、および26~28では、表面粗さRa、剥離力、シート強度および剥離成功率の何れの特性も好ましい範囲内であった。その結果、最終的に得られる積層セラミックコンデンサにおいてもショート不良率が低いことが確認された。一方、グリーンシート用塗料において、混合溶剤を構成するアルコール系溶剤の添加比率が所定の範囲内にない試料20および24では、表面粗さRaが所定の範囲外であった。その結果、試料24では、最終的に得られる積層セラミックコンデンサにおいてショート不良率が高い値を示している。さらに、アルコール系溶剤の添加量が所定の範囲よりも大きい試料20では、表面粗さRaの他、剥離力および剥離成功率も好ましい範囲外であったため、積層セラミックコンデンサを作製するのに十分な積層体を得ることができず、作製を中止した。また、グリーンシート用塗料において、バインダ樹脂の含有量が所定の範囲より小さい試料25では、シート強度が十分に得られず、剥離成功率も所定の範囲外であった。その結果、積層セラミックコンデンサを作製するのに十分な積層体を得ることができず、作製を中止した。また、グリーンシート用塗料において、バインダ樹脂の含有量が所定の範囲より大きい試料29では、シート特性としては要求を満たすものであったが、最終的に得られた積層セラミックコンデンサにおいてショート不良が多発した。これは、グリーンシート中に含まれるバインダ樹脂の多すぎたため、積層セラミックコンデンサの作製工程において、十分な脱バインダ処理が行えず、さらに、グリーンシートと内部電極との有機物量の差による焼成時の収縮量の差が生じ、構造欠陥を生じたものと考えられる。試料30~33試料30~33では、試料21のグリーンシート塗料を用いて、厚みの異なるグリーンシートを作製した以外は、試料1と同様な評価を行った。結果を表3に示す。表3に示すように、グリーンシートの厚さが所望の範囲内にある試料21および30~33では、表面粗さRa、剥離力、シート強度および剥離成功率の何れの特性も好ましい範囲内であり、要求するシート特性を満足するグリーンシートが得られることが確認された。試料40試料40では、グリーンシート用塗料において、ブチラール系樹脂として、アセタール基中にメチル基を有するポリビニルアセタール樹脂を用いた以外は、試料1と同様にして、積層セラミックコンデンサの試料40を作製し、同様な評価を行った。結果を表4に示す。表4に示すように、グリーンシート用塗料において、バインダ樹脂がポリビニルアセタール樹脂である試料40では、表面粗さRa、剥離力、シート強度および剥離成功率の何れの特性も好ましい範囲内であった。その結果、最終的に得られる積層セラミックコンデンサにおいてもショート不良率が低いことが確認された。さらに、グリーンシート用塗料において、バインダ樹脂がポリビニルブチラール樹脂である試料1では、特に有効に表面粗さ低減することが可能になり、最終的に得られる積層セラミックコンデンサにおいてもショート不良率が低いことが確認された。"